(57)【要約】【課題】  電荷発生物質としてシリコンフタロシアニン化合物を用い、優れた電子写真特性としての高感度を維持しつつゴーストのない画像を供給し、直流接触帯電の不均一によるスジなどの発生がなく、電子写真感光体の耐印刷寿命が長く、高品質の画像を安定して供給できる電子写真感光体、プロセスカートリッジおよび電子写真装置を提供する。【解決手段】  支持体の表面粗さの最大高さ（ＲｍａｘＤ）が１．２≦ＲｍａｘＤ≦５．０μｍ、１０点平均粗さ（Ｒｚ）が１．２≦Ｒｚ≦３．０μｍ、算術平均粗さ（Ｒａ）が０．１５≦Ｒａ≦０．５μｍ、凹凸の平均間隔（Ｓｍ）が３１≦Ｓｍ≦８０μｍの範囲であり、かつ電荷発生層がシリコンフタロシアニン化合物を含有し、電荷輸送層の膜厚が９〜１８μｍで、かつ、電子写真感光体の１ｃｍ２あたりの静電容量Ｃが１３０ｐＦ以上である電子写真感光体、該電子写真感光体を有するプロセスカートリッジおよび電子写真装置。【選択図】  なし【特許請求の範囲】
【請求項１】
支持体上に電荷発生層および電荷輸送層をこの順に有する電子写真感光体において、該支持体の表面粗さの最大高さ（ＲｍａｘＤ）が１．２≦ＲｍａｘＤ≦５．０μｍ、１０点平均粗さ（Ｒｚ）が１．２≦Ｒｚ≦３．０μｍ、算術平均粗さ（Ｒａ）が０．１５≦Ｒａ≦０．５μｍ、凹凸の平均間隔（Ｓｍ）が３１≦Ｓｍ≦８０μｍの範囲であり、かつ、該電荷発生層がシリコンフタロシアニン化合物を含有し、該電荷輸送層の膜厚が９〜１８μｍで、かつ、前記電子写真感光体の１ｃｍ２あたりの静電容量Ｃが１３０ｐＦ以上であることを特徴とする電子写真感光体。
【請求項２】
前記電荷輸送層が下記式（１）で示される構造単位を有するポリアリレート樹脂を含有する請求項１に記載の電子写真感光体。
【化１】
2005141031.tif 000019
（式中、Ｘ１は炭素原子または単結合（この際のＲ５およびＲ６はなし）を示し、Ｒ１〜Ｒ４は水素原子、ハロゲン原子、置換されてもよいアルキル基またはアリール基を示し、Ｒ５およびＲ６は水素原子、ハロゲン原子、置換されてもよいアルキル基、アリール基またはＲ５とＲ６が結合することによって形成されるアルキリデン基を示し、Ｒ７〜Ｒ１０は水素原子、ハロゲン原子、置換されてもよいアルキル基またはアリール基を示す。）
【請求項３】
請求項１〜２のいずれかに記載の電子写真感光体と、帯電手段、現像手段およびクリーニング手段からなる群より選択される少なくとも１つの手段とを一体に支持し、電子写真装置本体に着脱自在であることを特徴とするプロセスカートリッジ。
【請求項４】
帯電手段を有する請求項３に記載のプロセスカートリッジ。
【請求項５】
前記帯電手段による前記電子写真感光体の帯電時に、該電子写真感光体にかかる電界強度が３．３×１０５〜８．１×１０５Ｖ／ｃｍである請求項４に記載のプロセスカートリッジ。
【請求項６】
前記帯電手段が接触帯電手段である請求項４または５に記載のプロセスカートリッジ。
【請求項７】
前記電子写真感光体が前記接触帯電手段により直流電圧のみで帯電される請求項６に記載のプロセスカートリッジ。
【請求項８】
前記接触帯電手段が帯電ローラーである請求項６または７に記載のプロセスカートリッジ。
【請求項９】
請求項１〜２のいずれかに記載の電子写真感光体、帯電手段、現像手段およびクリーニング手段を有することを特徴とする電子写真装置。
【請求項１０】
前記帯電手段による前記電子写真感光体の帯電時に、該電子写真感光体にかかる電界強度が３．３×１０５〜８．１×１０５Ｖ／ｃｍとする請求項９に記載の電子写真装置。
【請求項１１】
前記帯電手段が接触帯電手段である請求項９または１０に記載の電子写真装置。
【請求項１２】
前記電子写真感光体が前記接触帯電手段により直流電圧のみで帯電される請求項１１に記載の電子写真装置。
【請求項１３】
前記接触帯電手段が帯電ローラーである請求項１１または１２に記載の電子写真装置。
【請求項１４】
前記接触帯電手段による前記電子写真感光体の帯電前に前露光光による前記電子写真感光体表面の除電処理を行う前露光手段を有さない請求項１１〜１３のいずれかに記載の電子写真装置。
【発明の詳細な説明】
【技術分野】
【０００１】
本発明は、電子写真感光体、該電子写真感光体を有するプロセスカートリッジおよび電子写真装置に関し、より詳しくは、特定の表面粗さを有する支持体を有する電子写真感光体、該電子写真感光体を有するプロセスカートリッジおよび電子写真装置に関する。
【背景技術】
【０００２】
電子写真装置において使用される電子写真感光体として、近年、コストの低さ、電子写真感光体設計の自由度の高さ、無公害性などから、電荷発生物質などに有機光導電性物質を用いた有機電子写真感光体が広く利用されるようになってきている。
【０００３】
有機光導電性物質である電荷発生物質は、その物質によって電子写真感光体の感光波長域を自由に選択することが可能であり、例えば、特開昭６１−２７２７５４号公報や特開昭５６−１６７７５９号公報に開示されたアゾ顔料は可視領域で高感度を示すものであり、また、特開昭５７−１９５７６号公報や特開昭６１−２２８４５３号公報で開示された物質は赤外領域まで感度を有している。
【０００４】
これら電荷発生物質のうち、赤外領域に感度を示すものは、デジタル的に静電潜像形成を行うレーザービームプリンター（以下、ＬＢＰと略す。）やＬＥＤプリンターに使用され、その需要頻度は高くなってきている。
【０００５】
プリンター装置は、レーザービームプリンターおよびＬＥＤプリンターが最近の市場の主流になっており、技術の方向として、従来、２４０・３００ｄｐｉであったものが、４００・６００・１２００ｄｐｉと高解像度になってきている。
【０００６】
また、複写機においても高機能化が進んでおり、そのため急速にデジタル化の方向に進みつつある。デジタル機は、静電潜像をレーザーで形成する方法が主流であり、プリンター同様、高解像度の方向に進んできている。
【０００７】
デジタル的に静電潜像形成を行う場合に用いられる電子写真感光体としては、
（１）暗所で適当な電位に帯電できること、
（２）暗所において電荷の散逸が少ないこと、
（３）光照射によって速やかに電荷を散逸できること、
などが挙げられる。特に、（３）については、赤外領域に感度を有することが必要である。
【０００８】
本発明に用いられるシリコンフタロシアニン化合物を電荷発生物質として用いた電子写真感光体は、非常に高感度でありかつ赤外領域にまで感度を有しているが、これは量子効率が良く、発生キャリアーが多いということである。しかしながら、このように大量のキャリアーが生成した場合、電荷輸送層に注入したホールと同数のエレクトロンが速やかに支持体側に抜け出ないと、電荷発生層中にエレクトロンが残存しやすくなり、一種のメモリーとして電位変動を起こしやすくなる。
【０００９】
原理的には電荷発生層中に残されたエレクトロンが何らかの理由で電荷発生層と電荷輸送層との界面に進行し、界面近傍のホール注入のバリアー性を下げるものと思われる。
【００１０】
実際に、シリコンフタロシアニン化合物を電荷発生物質として電子写真感光体に用いた場合、連続プリント時の明部電位および残留電位の低下として現れる。例えば、現在プリンターでよく使用されている暗部電位部分を非現像部とし明部電位部分を現像部分とする現像プロセス（いわゆる反転現像系）で使用した場合、前プリント時に光が当たった箇所の感度が速くなり、次プリント時に全面黒画像を取ると、前プリント部分が黒く浮き出る、いわゆるゴースト現象が顕著に現れてしまう。
【００１１】
特に、電荷発生層の接着層として中間層などを使用した電子写真感光体はこの現象が著しく、低温低湿などの環境下では、電荷発生層および中間層のエレクトロンに対する体積抵抗が上がるためエレクトロンが電荷発生層中に充満しやすく、さらにゴースト現象が発生しやすいという欠点があった。
【００１２】
シリコンフタロシアニン化合物を電荷発生層に含有する積層型の電子写真感光体を反転現像電子写真プロセスで使用すると、上述したような問題が発生する。そこで、従来では、帯電圧が低下する電子写真感光体１回転目のプロセスは、画像形成には使用せず（いわゆる空回転）、帯電圧が安定する２回転目以降から画像形成に使用するか、あるいは、帯電前露光により除電を行うことにより、このような問題を回避しているのが現状であった。従来の比較的プリント速度の遅い（例えば、Ａ４紙１０枚／分以下）反転現像方式のプリンターなどにおいては、帯電器の帯電制御能力に余裕ができるためにこのような現像が顕著に現れないこと、また、コンピューターなどからのデータ転送に時間を要することなどから１回転目を空回転とするプロセスにしても特に支障は生じなかったのであるが、近頃のデジタルコピアなど、直接原稿をコピーする場合には、１回転目を空回転とするとコピー速度の高速化に大きな支障となるという問題がある。
【００１３】
また、帯電前露光を行う場合、帯電電位を十分に減衰させるためには、露光量は像露光量の数倍〜２０倍程度必要なため、前露光による電子写真感光体の劣化や、連続プリント時の暗部電位・明部電位の変動が大きくなるなどの弊害もあり、積層型の電子写真感光体の１回転目から画像形成を行うことができる電子写真装置および画像形成方法の開発が要望されていた。
【００１４】
一方、電子写真方法において、電子写真感光体に帯電・露光・現像・転写・定着・クリーニングなどの基本的プロセスを行うことにより画像を得る際、帯電プロセスは、以前はほとんど、金属ワイヤーに高電圧（ＤＣ５〜８ＫＶ）を印加することにより発生するコロナにより帯電するというプロセスであった。
【００１５】
しかし、この方法ではコロナ発生時にオゾンやＮＯｘなどのコロナ生成物により電子写真感光体表面を変質させ画像ボケや劣化を進行させたり、ワイヤーの汚れが画像品質に影響したりして、画像白抜けや黒スジを生じるなどの問題があった。特に、感光層が有機光導電体を主体として構成される有機電子写真感光体は、セレン電子写真感光体やアモルファスシリコン電子写真感光体などの無機電子写真感光体に比べて化学的安定性が乏しく、コロナ生成物にさらされると化学反応（主に酸化反応）が起こり劣化しやすい傾向にある。したがって、コロナ帯電下で繰り返し使用した場合には、前述の劣化による画像ボケや感度の低下による濃度薄が起こり、耐印刷（耐複写）寿命が短くなる傾向にあった。
【００１６】
また、コロナ帯電では電力的にも電子写真感光体に向かう電流がその５〜３０％にすぎず、ほとんどがシールド板に流れ帯電手段としては効率の悪いものであった。
【００１７】
このような問題を解決するために、コロナ放電器を利用しないで接触帯電させる方法が、例えば、特開昭５７−１７８２６７号公報、特開昭５６−１０４３５１号公報、特開昭５８−４０５６６号公報、特開昭５８−１３９１５６号公報および特開昭５８−１５０９７５号公報などに開示されている。
【００１８】
具体的には、電子写真感光体表面に１〜２ＫＶ程度の直流電圧を外部より印加した導電性弾性ローラーなどの帯電手段を接触させることにより電子写真感光体表面を所定の電位に帯電させるものである。
【００１９】
特に近年、接触帯電方法は多数の電子写真装置に搭載され、帯電方法の主流になっており、そのほとんどは導電性ローラーに電圧印加する方法が用いられている。
【００２０】
この接触帯電方法は帯電の効率は良いものの、導電性ローラーなどの帯電手段が直接電子写真感光体に接するため、電子写真感光体内部のわずかな欠陥部位や不均一な部位に対して放電絶縁破壊を起こすことが知られている。
【００２１】
現在、主流の単一波長の半導体レーザーを用いた電子写真装置の場合、電子写真感光体の支持体表面が平滑面であるとレーザー光の干渉といわれる現象を生じ、画像上にいわゆる干渉縞を生ずる。この干渉縞を防止するためには、支持体を粗面化する必要があるが、この粗面化は電子写真感光体内部の欠陥と同様、絶縁破壊を発生する大きな要因となるため、支持体の粗さ、電子写真感光体の膜厚、電界強度、帯電方法などを適正化する必要がある。
【００２２】
接触帯電方法は、直流電圧のみを印加する方法と、直流電圧に交流電圧を重畳する方法とがあるが、後者の方法が広く用いられている。その理由としては、帯電の不均一性および直接電圧を印加することによる電子写真感光体の放電絶縁破壊の発生が原因として挙げられる。帯電の不均一性により、被帯電面の移動方向に対して直角な方向に、長さ２〜２００ｍｍ、幅０．５ｍｍ以下程度のスジ状の帯電ムラを生じてしまうもので、正現像方式の場合に起こる白スジ（ベタ黒またはハーフトーン画像に白いスジが現れる現象）、または反転現像方式の場合に起こる黒スジといった画像欠陥になる。
【００２３】
このような問題点を解決して帯電の均一性を向上させるために、直流電圧に交流電圧を重畳して帯電手段に印加する方法が提案されたのである（特開昭６３−１４９６６８号公報）。
【００２４】
直流電圧に交流電圧を重畳する帯電方法は、直流電圧（ＶＤＣ）に交流電圧（ＶＡＣ）を重畳することによって脈流電圧を印加して均一な帯電を行うものであり、この帯電方式の場合、帯電の均一性を保持して、正現像方式における白ポチ、反転現像方式における黒ポチ、かぶりといった画像欠陥を防ぐためには、重畳する交流電圧が、直流電圧の２倍以上のピーク間電位差（ＶＰ−Ｐ）をもっていることが必要である。
【００２５】
しかしながら、画像欠陥を防ぐために、重畳する交流電圧を上げていくと、脈流電圧の最大印加電圧によって、電子写真感光体内部のわずかな欠陥部位において放電絶縁破壊が起こってしまう。特に、電子写真感光体が絶縁耐圧の低いＯＰＣ電子写真感光体の場合には、この絶縁破壊が著しい。この場合、正現像方式においては接触部分の長手方向にわたって画像が白ヌケし、反転現像方式においては黒オビが発生してしまう。さらに、ピンホールがある場合、そこの部位が導通路となって電流がリークして帯電手段に印加された電圧が降下してしまうという問題点があった。
【００２６】
さらに、帯電時に交流電圧を重畳すると、直流電圧のみの場合に比べて帯電時の放電電流が増えるため、電子写真感光体表面層の摩耗量が増加するなど、電子写真感光体の耐久性が低下するという問題があり、電荷発生層上に電荷輸送層を積層した電子写真感光体の場合、寿命は電荷輸送層の膜厚を厚くすることで確保している。
【００２７】
しかしながら、電荷輸送層の膜厚を厚くすると、静電潜像の再現性が低下しデジタル機では露光スポット１ドットの再現性が悪くなり、より高精細に向かっているデジタル機においては画質と寿命の両立が難しいのが現状である。
【発明の開示】
【発明が解決しようとする課題】
【００２８】
本発明の目的は、電荷発生物質としてシリコンフタロシアニン化合物を用い、優れた電子写真特性としての高感度を維持しつつゴーストのない画像を供給する電子写真感光体、プロセスカートリッジおよび電子写真装置を提供することにある。
【００２９】
また、帯電手段として直流接触帯電を採用したときも、帯電の不均一による、長さ２〜２００ｍｍ、幅０．５ｍｍ以下程度のスジ（被帯電面の移動方向に対して直角な方向）、黒ポチなどの発生がなく、電子写真感光体の耐印刷寿命が長く、高品質の画像を安定して供給できる電子写真感光体、プロセスカートリッジおよび電子写真装置を提供することにある。
【課題を解決するための手段】
【００３０】
本発明にしたがって、支持体上に電荷発生層および電荷輸送層をこの順に有する電子写真感光体において、該支持体の表面粗さの最大高さ（ＲｍａｘＤ）が１．２≦ＲｍａｘＤ≦５．０μｍ、１０点平均粗さ（Ｒｚ）が１．２≦Ｒｚ≦３．０μｍ、算術平均粗さ（Ｒａ）が０．１５≦Ｒａ≦０．５μｍ、凹凸の平均間隔（Ｓｍ）が３１≦Ｓｍ≦８０μｍの範囲であり、かつ、該電荷発生層がシリコンフタロシアニン化合物を含有し、該電荷輸送層の膜厚が９〜１８μｍかつ前記電子写真感光体の１ｃｍ２あたりの静電容量Ｃが１３０ｐＦ以上であることを特徴とする電子写真感光体が提供される。
【００３１】
また、本発明にしたがって、上記電子写真感光体を有するプロセスカートリッジおよび電子写真装置が提供される。
【発明の効果】
【００３２】
本発明によれば、帯電不均一による黒スジ、黒ポチ、干渉縞、ゴーストのない高画質の画像を長期間安定して供給する電子写真感光体および電子写真装置を提供することが可能となった。
【発明を実施するための最良の形態】
【００３３】
以下、本発明の実施の形態を詳細に説明する。
【００３４】
まず、本発明に用いられる電子写真感光体の構成について説明する。
【００３５】
本発明の電子写真感光体は、支持体上に電荷発生物質としてシリコンフタロシアニン化合物を含有する電荷発生層と電荷輸送物質を含有する電荷輸送層とをこの順に積層した構成である。
【００３６】
本発明の電子写真感光体の支持体には、その表面の最大高さ（ＲｍａｘＤ）が１．２≦ＲｍａｘＤ≦５．０μｍ、１０点平均粗さ（Ｒｚ）が１．２≦Ｒｚ≦３．０μｍ、算術平均粗さ（Ｒａ）が０．１５≦Ｒａ≦０．５μｍ、凹凸の平均間隔（Ｓｍ）が３１≦Ｓｍ≦８０μｍの範囲にある支持体が用いられる。
【００３７】
なお、表面粗さの測定は、ＪＩＳ  Ｂ  ０６０１（１９９４）に準じ小坂研究所表面粗さ計サーフコーダーＳＥ３５００を用い、カットオフを０．８ｍｍ、測定長さを８ｍｍで行い、算術平均粗さＲａ、１０点平均粗さＲｚ、凹凸の平均間隔ＳｍはＪＩＳ  Ｂ０６０１−１９９４での設定における値を示し、最大高さＲｍａｘはＲｍａｘＤすなわち、Ｒｍａｘ  ＤＩＮを示す。
【００３８】
このような表面粗さを有する支持体は、アルミニウムまたはアルミニウム合金などの表面を、ホーニング加工、センターレス研削もしくは切削などの粗面化処理をすることで得られる。本発明において、上記粗面化処理のうちいずれを用いてもよく、2種以上の粗面化処理を組み合わせることも可能であるが、生産性などからホーニング処理が有利である。
【００３９】
ホーニング処理としては、乾式および湿式での処理方法があるがいずれを用いてもよい。湿式ホーニング処理は、水などの液体に粉末状の研磨剤を懸濁させ、高速度で支持体表面に吹き付けて粗面化する方法であり、表面粗さは吹き付け圧力、速度、研磨剤の量、種類、形状、大きさ、硬度、比重および懸濁温度などにより制御することができる。同様に、乾式ホーニング処理は、研磨剤をエアーにより、高速度で支持体表面に吹き付けて粗面化する方法であり、湿式ホーニング処理と同じように表面粗さを制御することができる。これら湿式または乾式ホーニング処理に用いる研磨剤としては、炭化ケイ素、アルミナ、鉄およびガラスビーズなどの粒子が挙げられる。
【００４０】
センターレス研削とは、支持体の表面を砥石で研削する機械を用いた粗面化方法である。このセンターレス研削盤は、表面を研削する砥石とこの砥石と略平行に離間して設けられて該支持体を前進させる調整車とを備えており、これらに挟まれた該支持体は調整車のわずかな傾きによって前へ進力を与えられ、供給側から排出側へ進行しつつ砥石により研削されるようになっている。砥石は、該支持体の進行方向に対してわずかな角度だけ排出側が狭くなるように傾いており、これによって該支持体の表面が研削される。
【００４１】
切削とは、切削液を供給しながら、支持体表面をダイヤモンドなどからなるバイトにより切削加工する方法である。切削に用いられる旋盤は被切削材である支持体に回転を与えるための主軸台と、これに相対して支持体の他端を支えるための心押台があり、さらに、バイトを取付けて送りを与えるための往復台（刃物台）が載っている。こうした旋盤でバイトを使用し、支持体を切削する時のバイト各部の角度、切削速度、送りなどの作業条件は、切りくず生成機構、切削抵抗、切削温度、バイト寿命、切削仕上面粗さなどに影響を及ぼす。
【００４２】
また、支持体の表面粗さを上記数値範囲とすることで、単一波長レーザーを用いても干渉縞が現れず、耐久試験においても絶縁破壊を起こらないことも判明した。
【００４３】
支持体上には、必要に応じて、接着機能およびバリアー機能を有する中間層を設けることができる。中間層の材料としては、ポリアミド、ポリビニルアルコール、ポリエチレンオキシド、エチルセルロース、カゼイン、ポリウレタンおよびポリエーテルウレタンなどが挙げられる。これらは、適当な溶剤に溶解して塗布される。中間層の膜厚は０．０５〜５μｍが好ましく、特には０．３〜１μｍが適当である。
【００４４】
支持体あるいは中間層の上には電荷発生層が形成される。本発明に用いられる電荷発生物質のシリコンフタロシアニン化合物として下記式（２）で示される構造を有し、ＣuＫαの特性Ｘ線回折におけるブラッグ角（２θ±０．２°）の７．１°、９．３°、１２．８°、１５．８°、１７．２°、２５．６°および２６．９°に強いピークを有する結晶型のジヒドロキシシリコンフタロシアニン（例えば特開平１０−１５８５３５号公報に記載）や、下記式（３）で示される構造を有するジアルコキシシリコンフタロシアニン（例えば特開平１０−２３７３３９号公報に記載）や、下記式（４）で示される構造を有し、ＣuＫαの特性Ｘ線回折におけるブラッグ角（２θ±０．２°）の６．９°、８．０°、１０．６°、１６．０°、２６．３°および２７．４°に強いピークを有する結晶型のジヒドロキシシリコンフタロシアニンダイマー（例えば特開平１０−１５８５３４号公報に記載）などが挙げられる。
【００４５】
【化１】
2005141031.tif 000002
（式中、Ｘ９、Ｘ１０、Ｘ１１およびＸ１２はそれぞれ独立して塩素、臭素などのハロゲン原子を示し、ｉ、ｊ、ｋおよびｍはそれぞれ独立して０〜４の整数を示す。）
【００４６】
【化２】
2005141031.tif 000003
（式中、Ｒ１、Ｒ２は置換基を有してもよい炭素数１〜８のアルキル基を示し、置換基としては塩素、臭素などのハロゲン原子である。Ｘ１３、Ｘ１４、Ｘ１５およびＸ１６はそれぞれ独立して塩素、臭素などのハロゲン原子を示し、ｎ、ｐ、ｑおよびｒはそれぞれ独立して０〜４の整数を示す。）
【００４７】
【化３】
2005141031.tif 000004
（式中、Ｘ１７、Ｘ１８、Ｘ１９、Ｘ２０、Ｘ２１、Ｘ２２、Ｘ２３およびＸ２４はそれぞれ独立して塩素、臭素などのハロゲン原子を示し、ｓ、ｔ、ｕ、ｖ、ｗ、ｘ、ｙおよびｚはそれぞれ独立して０〜４の整数を示す。）
上記電荷発生層には、フタロシアニン化合物以外の電荷発生物質を、全電荷発生物質に対して５０質量％まで含有させることも可能である。例えば、セレン−テルル、ピリリウム、チアピリリウム系染料、アントアントロン、ジベンズピレンキノン、トリスアゾ、シアニン、ジスアゾ、モノアゾ、インジゴ、キナクリドンおよび非対称キノシアニン系の各顔料などが挙げられる。
【００４８】
電荷発生層は、前記電荷発生物質を質量比で０．３〜４倍量のバインダー樹脂および溶剤とともにホモジナイザー、超音波分散、ボールミル、振動ボールミル、サンドミル、アトライター、ロールミルまたは液衝突型高速分散機などを使用して十分分散し、分散液を塗布、乾燥させて形成される。電荷発生層の膜厚は５μｍ以下が好ましく、特には０．１〜２μｍが好ましい。
【００４９】
電荷発生層の上には電荷輸送層が形成される。本発明の電荷輸送層の膜厚は９μｍ〜１８μｍである。電荷輸送層の膜厚が９μｍより薄い場合、電子写真感光体の帯電能が十分でなく、１８μｍより厚い場合には、帯電安定性が低下し帯電ムラが発生する。
【００５０】
電荷輸送層は、主として電荷輸送物質とバインダー樹脂とを溶剤中に溶解させた塗料を塗布、乾燥して形成する。用いられる電荷輸送物質としては、トリアリールアミン系化合物、ヒドラゾン化合物、スチルベン化合物、ピラゾリン系化合物、オキサゾール系化合物、トリアリルメタン系化合物およびチアゾール系化合物などが挙げられる。
【００５１】
これらは、質量比で０．５〜２倍量のバインダー樹脂と組み合わされ、塗布、乾燥して電荷輸送層を形成する。
【００５２】
電荷輸送層のバインダー樹脂としては、電子写真感光体の機械的強度の向上のために、下記式（１）で示される構造単位を有するポリアリレート樹脂を単独であるいはポリカーボネート樹脂、ポリエステル樹脂、ポリメタクリル酸エステル、ポリスチレン樹脂、アクリル樹脂、ポリアミド樹脂などの樹脂、ポリ−Ｎ−ビニルカルバゾール、ポリビニルアントラセンのような有機光導電性ポリマーなどと混合して用いることが好ましい。
【００５３】
【化４】
2005141031.tif 000005
（式中、Ｘ１は炭素原子または単結合（この際のＲ５およびＲ６はなし）を示し、Ｒ１〜Ｒ４は水素原子、ハロゲン原子、置換されてもよいアルキル基またはアリール基を示し、Ｒ５およびＲ６は水素原子、ハロゲン原子、置換されてもよいアルキル基、アリール基またはＲ５とＲ６が結合することによって形成されるアルキリデン基を示し、Ｒ７〜Ｒ１０は水素原子、ハロゲン原子、置換されてもよいアルキル基またはアリール基を示す。）
電荷輸送層に上記ポリアリレート樹脂を用いれば、電子写真感光体の機械的摩耗が非常に少なくすることができるため、直流接触帯電方式を採用した場合において、帯電均一性を格段に向上させるために電荷輸送層の膜厚を９〜１８μｍとしても、電子写真感光体の寿命低下を抑えることができる。すなわち、直流接触帯電方式を採用した系において、帯電安定性と感光体寿命をより高次元で両立することができる。
【００５４】
式（１）で示される構成単位の具体例を表１に示すが、本発明はこれらに限られるものではない。
【００５５】
【表１】
2005141031.tif 000006
【００５６】
【表２】
2005141031.tif 000007
【００５７】
【表３】
2005141031.tif 000008
【００５８】
【表４】
2005141031.tif 000009
【００５９】
【表５】
2005141031.tif 000010
【００６０】
【表６】
2005141031.tif 000011
本発明の電子写真感光体においては、式（１）で示される構成単位が同一のもので構成される重合体でも、２種類以上の式（１）で示される別種の構成単位からなる共重合体でもよく、特に構成単位（1）-１、（１）-２、（１）-３、（１）-１０、（１）-１５、（１）-２３、（１）-２５、（１）-２６が好ましい。
【００６１】
なお、本発明においては、ポリアリレートの粘度平均分子量は１０，０００〜２００，０００であることが好ましく、特には１５，０００〜１００，０００であることが好ましい。
【００６２】
また、電荷発生物質としてシリコンフタロシアニン化合物を用いた電子写真感光体において顕著に生じるゴースト現象を防止する方法を鋭意検討した結果、電荷輸送層の膜厚を９〜１８μｍとすることに加えて、電子写真感光体の１ｃｍ２あたりの静電容量Ｃが１３０ｐＦ以上とすることでゴースト現象を抑制できることを見いだした。
【００６３】
すなわち、ゴーストの発生は露光の履歴を受けることによって感光層中に発生した大量のキャリアーが感光層中に残留することによって、次サイクルにおいて露光履歴部電位の上昇や、残留キャリアーの吐き出しによる帯電電位の低下によって引き起こされるが、電子写真感光体の電荷輸送層の膜厚を９〜１８μｍとし、かつ、電子写真感光体の１ｃｍ２あたりの静電容量Ｃが１３０ｐＦ以上とすることで、電荷輸送層と電荷発生層との界面近傍のホールの注入性を上げ、電荷発生層から支持体側へのエレクトロンの抜けを良くすることで残留キャリアーを減らし、ゴーストの発生を抑制することができることを見いだしたのである。
【００６４】
さらには、電子写真感光体にかかる電界強度を３．３×１０５〜８．１×１０５Ｖ／ｃｍとしたときにゴースト発生抑制効果がより一層顕著になるため好ましい。
【００６５】
また、電荷輸送層の膜厚が９〜１８μｍで、かつ、電子写真感光体の１ｃｍ２あたりの静電容量Ｃが１３０ｐＦ以上である本発明の電子写真感光体は、帯電方式として直流接触帯電方式を採用した場合において、帯電の不均一による、長さ２〜２００ｍｍ、幅０．５ｍｍ以下程度のスジ（被帯電面の移動方向に対して直角な方向）などの発生を抑制できることも見いだした。
【００６６】
電子写真感光体に対し、帯電手段を接触させて帯電を行う接触帯電方式は、電子写真感光体と帯電手段との接触部近傍の微小空間において、パッシェン則にしたがう空隙破壊放電によって行われる。一般に電子写真装置では、電子写真感光体にドラム状またはベルト状のものなどを用いるが、いずれも帯電手段に対して回転または移動させながら帯電させている。すなわち、電子写真感光体と帯電手段の接触した位置を境界として、上流側と下流側とに分けられ、各々の上流側または下流側の両微小空間で帯電が行われる。この時、パッシェン則にしたがう空隙破壊放電がなされるが、このような帯電メカニズムの性格上、電子写真感光体の比誘電率、膜厚（静電容量）、帯電手段の抵抗値、印加電圧などの多数の要因が関与して均一に帯電させることは容易でない。その対策の１つとして、交流電圧を重畳した脈流電圧によって印加する方法が提案されている。
【００６７】
しかしながら、本発明の電子写真感光体は、帯電は直流電圧のみの印加によってでも、脈流電圧によって印加した場合と同様に均一に帯電できるものである。
【００６８】
すなわち、電荷輸送層の膜厚を９〜１８μｍ、かつ、電子写真感光体の１ｃｍ２あたりの静電容量Ｃを１３０ｐＦ以上にすることにより、スジ画像などの原因であると考えられる逆方向の電場の生成を安定に抑制でき、全体としての帯電特性は脈流電圧によって印加した場合と同様に、スジ画像などがない均一な帯電を行うことができたと考えられる。
【００６９】
直流接触帯電方式を採用すれば、交流電圧の重畳させる方式を採用したときに生じる上記弊害も生じない。
【００７０】
なお、本発明においては、帯電手段の帯電能力の観点から、電子写真感光体の１ｃｍ２あたりの静電容量Ｃが５００ｐＦ以下であることが好ましく、特には３５０ｐＦ以下であることが好ましい。
【００７１】
次に、本発明の電子写真感光体を有する電子写真装置について説明する。
【００７２】
図１を参照しながら電子写真装置の概略を説明する。この装置は、電子写真感光体２６（直径３０ｍｍの感光ドラム）に接触配置された帯電手段である帯電ローラー２１により電子写真感光体を直流電圧のみにより一様に帯電する。帯電に次いで、レーザー光で画像部分を露光することにより静電潜像を形成し、現像手段２２により可視画像（トナー画像）とした後に、電圧を印加した転写ローラー２７によりトナー像を転写材２８に転写する。像転写後の電子写真感光体２６の表面は、クリーニング手段３０によって転写残りトナーの除去を受けて清浄面化された後、繰り返し画像形成に使用される。なお、本発明の電子写真装置においては、前露光手段からの前露光光による電子写真感光体表面の除電処理を行う必要はない。また、電子写真感光体２６および帯電手段２１、さらには、必要に応じて、現像手段２２やクリーニング手段３０を一体に支持し、電子写真装置本体に着脱自在のプロセスカートリッジ３１とすることもできる。
【００７３】
以下、実施例および比較例により本発明をさらに詳しく説明するが、本発明はこれらの実施例などに何ら限定されるものではない。なお、実施例中の「部」は「質量部」を意味する。
【００７４】
＜電子写真感光体の製造例１＞
熱間押し出しにより得たＡ３００３の外径３０．５ｍｍ、内径２８．５ｍｍ、長さ２６０．５ｍｍアルミニウム素管（ＥＤ管）を準備した。液体（湿式）ホーニング装置（不二精機製造所製）を用いて、下記条件にて液体ホーニング処理を行った。
【００７５】
「液体ホーニング条件」
研磨材砥粒＝球状アルミナビーズ  平均粒径３０μｍ
（商品名：ＣＢ−Ａ３０Ｓ  昭和電工株式会社製）
懸濁媒体＝水
研磨材／懸濁媒体＝１／９（体積比）
アルミニウム管の回転数＝１．６７Ｓ−１
エアー吹き付け圧力＝０．１６５ＭＰａ
ガン移動速度＝１３．３ｍｍ／ｓｅｃ
ガンノズルとアルミニウム管の距離＝１８０ｍｍ
ホーニング砥粒吐出角度＝４５°
研磨液投射回数＝１回
表面粗さの測定は、ＪＩＳ  Ｂ  ０６０１に準じ小坂研究所表面粗さ計サーフコーダーＳＥ３５００を用い、カットオフを０．８ｍｍ、測定長さを８ｍｍで行った。ホーニング後のシリンダー表面粗さは、ＲｍａｘＤ＝３．０μｍ、Ｒｚ＝１．５５μｍ、Ｒａ＝０．２４μｍ、Ｓｍ＝３４μｍであった。
【００７６】
次に、この上に、Ｎ−メトキシメチル化ポリアミド樹脂（商品名：トレジンＥＦ−３０Ｔ  帝国化学（株）社製）３部および共重合ポリアミド樹脂（商品名：アミランＣＭ８０００  東レ製）１部をメタノール４０部／ｎ−ブタノール２０部の混合溶媒に溶解した溶液を浸漬法で塗布し、膜厚が０．７μｍの中間層を形成した。
【００７７】
次に、ＣuＫαの特性Ｘ線回折におけるブラッグ角（２θ±０．２°）の７．１°、９．３°、１２．８°、１５．８°、１７．２°、２５．６°および２６．９°に強いピークを有する結晶型のジヒドロキシシリコンフタロシアニン４部とポリビニルブチラール（商品名：エスレックＢＭ２  積水化学製）２部およびシクロヘキサノン６０部を直径１ｍｍガラスビーズを用いたサンドミル装置で４時間分散した後、エチルアセテート１００部を加えて電荷発生層用分散液を調製した。これを浸漬法で塗布し、膜厚が０．２μｍの電荷発生層を形成した。
【００７８】
次に、電荷輸送層を形成するために、電荷輸送層用の塗料を調製した。バインダー樹脂としてポリアリレート樹脂（構成単位例（１）−２の重合体のうち、エステル基同士がｍ-位及びｐ-位の構造が50％ずつである共重合体）１０部と下記構造式のアミン化合物９部、
【００７９】
【化５】
2005141031.tif 000012
下記構造式のアミン化合物１部
【００８０】
【化６】
2005141031.tif 000013
をモノクロロベンゼン５０部／ジクロロメタン５０部の混合溶媒に溶解した。この塗料を浸漬法で塗布し、１２０℃で２時間乾燥し、膜厚が９μｍの電荷輸送層を形成した。このようにして電子写真感光体１を作製した。
【００８１】
＜電子写真感光体の製造例２＞
製造例１において、電荷輸送層の膜厚を１４μｍとした以外は、同様にして電子写真感光体を作製した。
【００８２】
＜電子写真感光体の製造例３＞
製造例１において、電荷輸送層の膜厚を１８μｍとした以外は、同様にして電子写真感光体を作製した。
【００８３】
＜電子写真感光体の製造例４＞
製造例３において、電荷輸送層のポリマーを構成単位例（１）−１５（エステル基同士がｍ-位及びｐ-位の構造が50％ずつである共重合体）に代えた以外は、同様にして電子写真感光体を作製した。
【００８４】
＜電子写真感光体の製造例５＞
製造例１において、電荷輸送層の膜厚を２０μｍとした以外は、同様にして電子写真感光体を作製した。
【００８５】
＜電子写真感光体の製造例６＞
製造例１において、電荷輸送層の膜厚を２５μｍとした以外は、同様にして電子写真感光体を作製した。
【００８６】
＜電子写真感光体の製造例７＞
製造例１において、電荷輸送層の膜厚を８μｍとした以外は、同様にして電子写真感光体を作製した。
【００８７】
＜電子写真感光体の製造例８＞
製造例3において、電荷輸送層のバインダーをポリスチレンとした以外は、同様にして電子写真感光体を作製した。
【００８８】
（実施例１〜４および比較例１〜４）
製造例１〜８の電子写真感光体を表２のように用い、図１に示されるような除電処理を有さず、接触帯電の構成を有するヒューレットパッカード製ＬＢＰ「レーザージェット４０００」（プロセススピード９４．２ｍｍ／ｓｅｃ）をＤＣ帯電に改造し、以下のプロセス条件を設定して評価を行った。
【００８９】
電子写真感光体暗部電位  −６００Ｖ
電子写真感光体明部電位  −１５０Ｖ
現像バイアス            −３５０Ｖ（直流電圧のみ）
評価は、１５℃／１０ＲＨ％の環境下で初期画像評価を行った。画像の評価以下のように行った。プリント画像書き出しから電子写真感光体１回転の部分に２５ｍｍ角の正方形のベタ黒部を並べ、電子写真感光体２回転目以降に１ドットを桂馬パターンで印字したハーフトーンのテストチャートでゴーストを評価した。また、プリント全面に１ドットを桂馬パターンで印字したハーフトーンのテストチャートおよびベタ黒画像により帯電ムラによるスジ画像、黒ポチ、干渉縞の評価を行った。次いで、Ａ４サイズ紙に面積比率４％印字の文字パターンで１５０００枚の連続画出し試験を行い、画像評価を行った。評価結果を各製造例の支持体の表面粗さと共に表２に示す。なお、評価の基準は画像不良がA:まったくなし、B:ほとんどなし、C:わずかに観測、D:観測される、E：はっきり観察される、と5段階とした。
【００９０】
なお、本発明における静電容量Ｃは、図２に示した静電容量測定装置を用い以下の手順によって求めた。
【００９１】
静電容量（Ｃｘ）を測定したいサンプル（電子写真感光体）と、静電容量既知（Ｃｏ）のコンデンサーを図２のように接続して、所定の直流電圧が印加されたコロナ帯電器でサンプルを帯電させる。
＜１＞ＳＷをＯＦＦの状態にして、表面電位計でサンプルの表面電位を測定する。このときの測定値をＶ１とする。
＜２＞次にＳＷをＯＮの状態にして、再び表面電位計でサンプルの表面電位を測定する。このときの測定値をＶ２とする。
＜３＞静電容量Ｃｘの計算方法は以下のとおりである。
【００９２】
Ｖ１＝Ｖｏ＋Ｖｘ＝ｑ／Ｃｏ＋ｑ／Ｃｘ  …（１）
Ｖ２＝Ｖｘ＝ｑ／Ｃｘ  …（２）
上記（１）、（２）式よりｑを消去すると
Ｃｘ＝［（Ｖ１−Ｖ２）／Ｖ２］・Ｃｏ
となる。そして、測定された静電容量Ｃｘをサンプルの表面積で割ることにより、単位面積あたりの静電容量Ｃが求められる。
【００９３】
【表７】
2005141031.tif 000014
＜電子写真感光体の製造例９＞
製造例２において、エアー吹き付け圧力を０．１１ＭＰａとし、電荷発生層、電荷輸送層を以下のように代えた以外は、同様にして作製した。
【００９４】
ＣｕＫαの特性Ｘ線回折におけるブラッグ角（２θ±０．２°）の８．１°、１２．２°、１３．０°、１７．０°、１８．７°、２３．３°、２６．０°、２７．８°および３０．４°に強いピークを有するジメトキシシリコンフタロシアニン結晶２部とポリビニルブチラール（商品名：エスレックＢＭ２  積水化学製）１部およびシクロヘキサノン６０部を直径１ｍｍガラスビーズを用いたサンドミル装置で３時間分散した後、シクロヘキサノン５０部と酢酸エチル１３０部を加えて希釈し、電荷発生層用塗料を調製した。中間層上にこの電荷発生層用塗料を浸漬塗布し、１００℃で１０分間乾燥して、膜厚が０．２μｍの電荷発生層を形成した。
【００９５】
電荷輸送装用の塗料は、バインダー樹脂としてポリアリレート樹脂（構成単位例（１）-26）を１０部と下記構造式のアミン化合物８部、
【００９６】
【化７】
2005141031.tif 000015
下記構造式のアミン化合物２部
【００９７】
【化８】
2005141031.tif 000016
をモノクロロベンゼン５０部、/ジクロロメタン５０部の混合溶媒に溶解し、これを電荷輸送層用塗料とした。
【００９８】
＜電子写真感光体の製造例１０＞
製造例９において、エアー吹き付け圧力を０．１８ＭＰａとした以外は、同様にして電子写真感光体を作製した。
【００９９】
＜電子写真感光体の製造例１１＞
製造例９において、ガンノズルとアルミニウム管の距離を１５０ｍｍとした以外は、同様にして電子写真感光体を作製した。
【０１００】
＜電子写真感光体の製造例１２＞
液体ホーニング条件を下記のようにした以外は、製造例９と同様にして電子写真感光体を作製した。
【０１０１】
「液体ホーニング条件」
研磨材砥粒＝ジルコニアビーズ  粒径７０〜１２５μｍ
（商品名：ジルブラストＢ１２０  マテリアルサイエンス株式会社製）
懸濁媒体＝水
研磨材／懸濁媒体＝１／９（体積比）
アルミニウム切削管の回転数＝１．６７Ｓ−１
エアー吹き付け圧力＝０．０５ＭＰａ
ガン移動速度＝１３．３ｍｍ／ｓｅｃ
ガンノズルとアルミニウム管の距離＝１８０ｍｍ
ホーニング砥粒吐出角度＝４５°
研磨液投射回数＝１回
＜電子写真感光体の製造例１３＞
製造例１２において、エアー吹き付け圧を０．０６ＭＰａ、ガン移動速度１８ｍｍ/secとした以外は、同様にして電子写真感光体を作製した。
【０１０２】
＜電子写真感光体の製造例１４＞
液体ホーニング条件を下記のようにした以外は、製造例９と同様にして電子写真感光体を作製した。
【０１０３】
研磨材／懸濁媒体＝２/８（体積比）
エアー吹き付け圧力＝０．３５ＭＰａ
ガン移動速度＝１８ｍｍ／ｓｅｃ
ガンノズルとアルミニウム管の距離＝１５０ｍｍ
＜電子写真感光体の製造例１５＞
製造例９において、エアー吹き付け圧力を０．３８ＭＰａ、ガンノズルとアルミニウム管の距離を１５０ｍｍとした以外は、同様にして電子写真感光体を作製した。
【０１０４】
＜電子写真感光体の製造例１６＞
液体ホーニング条件を下記のようにした以外は、製造例９と同様にして電子写真感光体を作製した。
【０１０５】
研磨材／懸濁媒体＝２／８（体積比）
エアー吹き付け圧力＝０．３８ＭＰａ
ガン移動速度＝１０ｍｍ／ｓｅｃ
ガンノズルとアルミニウム管の距離＝１３０ｍｍ
＜電子写真感光体の製造例１７＞
液体ホーニング条件を下記のようにした以外は、製造例７と同様にして電子写真感光体を作製した。
【０１０６】
エアー吹き付け圧力＝０．０５ＭＰａ
ガン移動速度＝１０ｍｍ／ｓｅｃ
ガンノズルとアルミニウム管の距離＝２００ｍｍ
＜電子写真感光体の製造例１８＞
製造例７において、エアー吹き付け圧力を０．３８ＭＰａ、ガン移動速度を２５ｍｍ／ｓｅｃとした以外は同様にして電子写真感光体を作製した。
【０１０７】
＜電子写真感光体の製造例１９＞
液体ホーニング条件を下記のようにした以外は、製造例７と同様にして電子写真感光体を作製した。
【０１０８】
エアー吹き付け圧力＝０．０２ＭＰａ
ガン移動速度＝８．０ｍｍ／ｓｅｃ
ガンノズルとアルミニウム管の距離＝２００ｍｍ
ホーニング砥粒吐出角度＝９０°
＜電子写真感光体の製造例２０＞
製造例９において、エアー吹き付け圧力を０．０２ＭＰａとした以外は、同様にして電子写真感光体を作製した。
【０１０９】
＜電子写真感光体の製造例２１＞
製造例９において、エアー吹き付け圧力を０．３５ＭＰａ、ガンノズルとアルミニウム管の距離を１５０ｍｍとした以外は、同様にして電子写真感光体を作製した。
【０１１０】
＜電子写真感光体の製造例２２＞
製造例９において、研磨材砥粒をステンレスビーズ（粒径５０〜１５０μｍ、商品名：ＢＰＳ１５０（ＳＵＳ３０４）  伊藤機工株式会社製）にし、エアー吹き付け圧力を０．０４ＭＰａ、ガンノズルとアルミニウム管の距離を１５０ｍｍとした以外は、同様にして電子写真感光体を作製した。
【０１１１】
（実施例５〜１０および比較例５〜１２）
製造例９〜２２の電子写真感光体を表３のように用い、ヒューレットパッカード製ＬＢＰ「レーザージェット４０００」（プロセススピード９４．２ｍｍ／ｓｅｃ）をＤＣ帯電に改造し、以下のプロセス条件を設定して評価を行った。
【０１１２】
電子写真感光体暗部電位    −６００Ｖ
電子写真感光体明部電位    −１５０Ｖ
現像バイアス              −３５０Ｖ（直流電圧のみ）
電子写真感光体容量          １８５ｐＦ
電界強度                    ４．２９×１０５
評価は、１５℃／１０ＲＨ％の環境下で初期画像評価を行った。画像の評価以下のように行った。プリント画像書き出しから電子写真感光体１回転の部分に２５ｍｍ角の正方形のベタ黒部を並べ、電子写真感光体２回転目以降に１ドットを桂馬パターンで印字したハーフトーンのテストチャートでゴーストを評価した。また、プリント全面に１ドットを桂馬パターンで印字したハーフトーンのテストチャートおよびベタ黒画像により帯電ムラによるスジ画像、黒ポチ、および干渉縞の評価を行った。次いで、Ａ４サイズ紙に面積比率４％印字の文字パターンで１５０００枚の連続画出し試験を行い、画像評価を行った。評価結果を各製造例の支持体の表面粗さと共に表３に示す。
【０１１３】
【表８】
2005141031.tif 000017
＜電子写真感光体の製造例２３＞
製造例２において、電荷発生層を以下のように代えた以外は、同様にして作製した。
【０１１４】
ＣｕＫαの特性Ｘ線回折におけるブラッグ角（２θ±０．２°）の６．９°、８．０°、１０．６°、１６．０°、２６．３°および２７．４°に強いピークを有するジヒドロキシシリコンフタロシアニンダイマーを結晶２部とポリビニルブチラール（商品名：エスレックＢＭ２  積水化学製）１部およびシクロヘキサノン６０部を直径１ｍｍガラスビーズを用いたサンドミル装置で３時間分散した後、シクロヘキサノン５０部と酢酸エチル１３０部を加えて希釈し、電荷発生層用塗料を調製した。中間層上にこの電荷発生層用塗料を浸漬塗布し、１００℃で１０分間乾燥して、膜厚が０．２５μｍの電荷発生層を形成した。
【０１１５】
＜電子写真感光体の製造例２４＞
製造例２３において、電荷輸送層のポリマーを構成単位例（１）−３と構成単位例（１）−23（エステル基同士がｍ-位及びｐ-位の構造が50％ずつである共重合体）とをモル分率５０：５０で共重合させたポリアリレート樹脂（重量平均分子量９５０００）に代えた以外は、同様にして電子写真感光体を作製した。
【０１１６】
＜電子写真感光体の製造例２５＞
製造例２３において、電荷輸送層の膜厚を１６μｍとした以外は、同様にして電子写真感光体を作製した。
【０１１７】
＜電子写真感光体の製造例２６＞
製造例２３において、電荷輸送層のポリマーをビスフェノールＺ型ポリカーボネート（商品名：ユーピロンＺ−２００  三菱ガス化学（株）製）に代えた以外は、同様にして電子写真感光体を作製した。
【０１１８】
＜電子写真感光体の製造例２７＞
製造例２３において、ジヒドロキシシリコンフタロシアニンダイマーを無金属フタロシアニンに代えた以外は、同様にして電子写真感光体を作製した。
【０１１９】
（実施例１１〜１７および比較例１３、１４）
製造例２３〜２７の電子写真感光体を用い、電子写真感光体の暗部電位を表４のように変えることにより、電子写真感光体にかかる電界強度を変え、実施例１と同様の評価を行った。
【０１２０】
次いで、Ａ４サイズ紙に面積比率４％印字の文字パターンで１５０００枚の連続画出し試験を行い、画像評価を行った。評価結果を表４に示す。
【０１２１】
【表９】
2005141031.tif 000018
以上、表２〜表４より明らかなように、本発明における電子写真感光体および該電子写真感光体を用いた電子写真装置によれば、複雑なプロセスを要することなく、高画質な画像を長期間安定して供給することができる。
【図面の簡単な説明】
【０１２２】
【図１】本発明の電子写真感光体を有する電子写真装置の概略構成を示す図である。
【図２】本発明の電子写真感光体の静電容量を測定する装置の概略構成を示す図である。
【符号の説明】
【０１２３】
２１  帯電ローラー
２２  現像手段
２３  規制ブレード
２４  現像ローラー
２５  供給ローラー
２６  電子写真感光体
２７  転写ローラー
２８  転写材
２９  クリーニングブレード
３０  クリーニング手段
３１  プロセスカートリッジ
【図１】
2005141031.tif 000020
【図２】
2005141031.tif 000021